(57)【特許請求の範囲】
【請求項１】
貫通穴を有する焼結部品の製造方法であって、粉末の成形体に、シャンクとそのシャンクの先端に連なるヘッド部を有し、前記ヘッド部が回転中心から外周に至る切れ刃を備え、その切れ刃の径方向内端が前記ヘッド部の先端に、その切れ刃の径方向外端が前記ヘッド部の軸方向後端にそれぞれあり、前記シャンクの少なくとも先端側の外径が前記ヘッド部の外径よりも小さい第１の穴あけ工具を使用して、入口側の穴径が所定値よりも小さく、入口側を除く箇所は所定値の穴径を有する貫通穴を加工し、その貫通穴の入口側の加工は、前記第１の穴あけ工具を自転させながら直進させる方法で、その貫通穴の入口側を除く箇所の加工は、前記第１の穴あけ工具を横送りすることで加工済みの穴の軸から偏心させ、その偏心位置で自転させつつ穴の中心と同心の円に沿って公転させる方法でそれぞれ行い、
その後、前記成形体を焼結し、得られた焼結体に前記第１の穴あけ工具とは別の第２の穴あけ工具で穴広げ加工を施して前記貫通穴の入口側の穴径を所定値に拡大させる焼結部品の製造方法。
【請求項２】
前記第１の穴あけ工具を軸方向に送り込んで成形体に所定値以下の穴径を有する穴を少なくとも設定深さまで加工し、しかる後、前記第１の穴あけ工具を横送り加工により所定量偏心させ、その偏心位置で軸方向に送りをかけながら自転と穴の中心と同心の円に沿った公転を組み合わせた動作を繰り返して前記貫通穴の入口側を除く箇所を加工する請求項１に記載の焼結部品の製造方法。
【請求項３】
前記貫通穴の入口側を除く箇所の加工を、入口側を除く箇所に下穴の無い状態で行う請求項２に記載の焼結部品の製造方法。
【請求項４】
前記貫通穴の入口側を除く箇所の加工を、入口側の穴の延長上に前記第１の穴あけ工具と同径の下穴をあけ、その後、偏心位置での軸方向送りを伴う自転、公転の動作で下穴を拡径させる方法で行う請求項２に記載の焼結部品の製造方法。
【請求項５】
請求項１〜請求項４のいずれかひとつに記載の方法で製造される焼結部品であって、部品の一面側から他端面に切り抜ける貫通穴もしくは部品の一面側から部品の内部において他の穴に切り抜ける貫通穴を有し、その貫通穴の入口側の穴面が切削加工された面、貫通穴の入口側を除く箇所の穴面は、焼結肌を有する面となっている焼結部品。
【発明の詳細な説明】
【技術分野】
【０００１】
本発明は、貫通穴を有する焼結部品の製造方法、詳しくは、穴縁にいわゆるコバ欠け（欠損）やバリが生じていない焼結部品を切削による穴あけを行って製造する方法と、その方法で製造された焼結部品と、その方法に利用する穴あけ工具に関する。
【背景技術】
【０００２】
既知の焼結部品の中に、油路となる穴を備えたものがある。この種の部品が備える穴は、金型成形ができないものが多く、そのような穴は、ドリルに代表される切削工具を用いて加工する方法が採られている。
【０００３】
切削による穴あけは、粉末の成形体を焼結した後に行うのが一般的であるが、焼結する前の成形体に対して行うことも考えられている（例えば、下記特許文献１参照）。
【０００４】
また、切削工具で金属に貫通穴を加工するときには、工具切り抜け側の穴縁にバリが生じることから、そのバリの抑制策として下記特許文献２に示されるようなドリルが提案されている。
【０００５】
なお、本発明で言う貫通穴は、部品の一面側から他端面に切り抜ける穴や、部品の内部において他の穴に切り抜ける穴である。
【先行技術文献】
【特許文献】
【０００６】
【特許文献１】特開平０６−２１２２０６号公報
【特許文献２】特開平０９−２７７１０９号公報
【発明の概要】
【発明が解決しようとする課題】
【０００７】
粉末の成形体に穴をあける方法では、バリは生じないが成形体が脆いために穴の開口縁に不可避的にコバ欠けが生じる。
【０００８】
そのために、穴の入口がシート面機能を持つような製品については、コバ欠けの存在が認められないことから成形体を焼結した後に穴をあける方法が採られている。
【０００９】
ところが、切削による金属の穴あけでは、上述したように、工具切り抜け側の穴縁にバリが生じる。そのバリは、加工した穴が油路などとして利用される製品については除去する必要があり、その要求に応えるためのバリ取りの工程が発生している。
【００１０】
貫通穴が部品の内部で他の穴などと交差した箇所のバリの除去は、専用の工具を必要とすることがあり、また、そのバリが加工し難い位置にあると作業もしづらく、生産性や製造コストに影響する。
【００１１】
切除したバリの一部が回収されずに穴内に残留することは許されないため、切除したバリの回収や回収状態の良否検査なども入念に行う必要があり、これも生産性や製造コストの悪化につながる。
【００１２】
そこで、本発明は、焼結部品の製造において、バリとコバ欠けを生じさせずに貫通穴を加工できるようにすることを目的とする。
【課題を解決するための手段】
【００１３】
本発明の一態様にかかる焼結部品の製造方法は、貫通穴の加工を以下のようにして行うものである。即ち、粉末の成形体（以下単に成形体と言う）に、穴あけ工具を使用して入口側の穴径が所定値よりも小さく、入口側を除く箇所は所定の穴径を有する貫通穴を加工し、その貫通穴の入口側を除く箇所は、穴の内周面を加工可能な切削工具を自転させつつ穴の中心と同心の円に沿って公転させて加工し、
その後、成形体を焼結し、得られた焼結体に切削による穴広げ加工を施して前記貫通穴の入口側の穴径を所定値に拡大させる。
【００１４】
この発明は、上記の方法で加工された焼結部品と、成形体に対して前述の貫通穴を加工するのに適した下記の穴あけ工具も併せて提供する。
【００１５】
本発明の一態様にかかる焼結部品は、部品の一面側から他端面に切り抜ける貫通穴もしくは部品の一面側から部品の内部において他の穴に切り抜ける貫通穴を有し、その貫通穴の入口側の穴面が切削加工された面、貫通穴の入口側を除く箇所の穴面は、焼結肌を有する面となっているものである。
【００１６】
本発明の一態様にかかる穴あけ工具は、シャンクとそのシャンクの先端に連なるヘッド部を有し、前記ヘッド部が回転中心から外周に至る切れ刃を備え、その切れ刃の径方向内端が前記ヘッド部の先端に、その切れ刃の径方向外端が前記ヘッド部の軸方向後端にそれぞれあり、前記シャンクの少なくとも先端側の外径が前記ヘッド部の外径よりも小さいものである。
【発明の効果】
【００１７】
この発明の製造方法によれば、製造する焼結部品に対してコバ欠けとバリの無い貫通穴を加工することができる。
【００１８】
また、この発明の穴あけ工具によれば、成形体に加工する貫通穴の穴あけとその貫通穴の入口部を除く箇所の穴広げ加工を同一工具で効率的に行うことができる。
【図面の簡単な説明】
【００１９】
【図１】この発明の一態様にかかる穴あけ工具の具体例を示す側面図である。
【図２】図１の穴あけ工具の正面図である。
【図３】この発明の穴あけ工具の他の態様の要部を示す側面図である。
【図４】この発明の一態様にかかる製造方法で成形体の入口側にあける穴の加工工程を示す図である。
【図５】同上の製造方法で成形体の入口側を除く領域にあける穴の加工工程を示す図である。
【図６】穴あけ工具が成形体を切り抜けた状態を示す断面図である。
【図７】段付き貫通穴を加工し終えた成形体の断面図である。
【図８】焼結体に施す穴広げ加工の初期工程を示す断面図である。
【図９】焼結体に施す穴広げ加工で段付き貫通穴の入口側小径部が削られた状態を示す断面図である。
【図１０】完成した貫通穴を有する焼結部品の一具体例を示す断面図である。
【図１１】焼結部品に設ける貫通穴の一形態を示す断面図である。
【図１２】焼結部品に設ける貫通穴の他の形態を示す断面図である。
【図１３】成形体に加工した段付き貫通穴の入口側の性状を示す図（写真）である。
【図１４】焼結後に穴広げ加工を施した後の貫通穴の入口側の性状を示す図（写真）である。
【発明を実施するための形態】
【００２０】
［本発明の実施形態の説明］
本発明の一態様にかかる焼結部品の製造方法においては、成形体に、穴あけ工具を使用して入口側の穴径が所定値よりも小さく、入口側を除く箇所は所定の穴径を有する貫通穴を加工し、その貫通穴の入口側を除く箇所は、穴の内周面を加工可能な切削工具を自転させつつ穴の中心と同心の円に沿って公転させて加工し、その後、成形体を焼結し、得られた焼結体に切削による穴広げ加工を施して前記貫通穴の入口側の穴径を所定値に拡大させる。
【００２１】
この方法は、貫通穴が焼結する前の成形体に対して加工されるので、その貫通穴が切り抜ける側の穴縁にバリが発生しない。
【００２２】
また、成形体に対して段付き貫通穴を加工する際に貫通穴の入口側小径部の縁に生じるコバ欠けが焼結後に行われる前記貫通穴の入口側小径部の拡径加工によって除去される。このために、コバ欠けもバリも無い貫通穴が得られる。
【００２３】
さらに、焼結部品に設ける貫通穴の入口側小径部を除く大部分の領域は焼結体に比べ柔らかい粉末の成形体に加工するので、穴あけ工具の負担が軽減され、同工具の損傷が抑制されて工具寿命が延びる効果も得られる。
【００２４】
この方法において製造する焼結部品が、内部において互いに交わる貫通穴と他の穴を有し、その貫通穴と他の穴の双方の入口にシート面機能が要求される部品である場合には、他の穴も貫通穴と同様の方法で加工することで、入口部のコバ欠けや出口部のバリを無くすことができる。
【００２５】
上記の方法で成形体に形成する貫通穴は、下記の穴あけ工具で加工すると好ましい。
【００２６】
上記の方法で製造される焼結部品は、前記貫通穴の入口側の穴面が切削加工された面、貫通穴の入口側を除く箇所の穴面は、焼結肌を有する面となる。かかる焼結部品に加工された貫通穴は、入口側のコバ欠けと出口側のバリが無く、バリ除去の作業が不要である。
【００２７】
本発明の一態様にかかる穴あけ工具は、シャンクとそのシャンクの先端に連なるヘッド部を有する。そして、前記ヘッド部が回転中心から外周に至る切れ刃を備え、その切れ刃の径方向内端が前記ヘッド部の先端に、その切れ刃の径方向外端が前記ヘッド部の軸方向後端にそれぞれあり、前記シャンクの少なくとも先端側の外径が前記ヘッド部の外径よりも小さい。
【００２８】
このように構成された穴あけ工具は、横送り加工ができる穴広げ工具としての機能を併せ持ち、所定値よりも小径の穴の加工と、その穴の入口側を除く箇所の加工を同一工具で連続的に行うことができる。
【００２９】
［本発明の実施形態の詳細］
本発明の一態様にかかる焼結部品の製造方法と穴あけ工具の具体例を、以下に図面を参照しつつ説明する。なお、本発明はこれ等の例示に限定されるものではなく、特許請求の範囲によって示され、特許請求の範囲と均等の意味および範囲内でのすべての変更が含まれることが意図される。
【００３０】
まず、本発明の一態様にかかる穴あけ工具の具体例を添付図面の図１、図２に基づいて説明する。
【００３１】
図示の穴あけ工具１は、２枚刃ボールエンドミルの先端Ｒ部よりも後部領域を外径が縮小するように部分的に削って専用の穴あけ工具に作り変えたものである。この穴あけ工具１は、複数刃の工具が加工能率に優れるが、１枚刃のものも考えられる。
【００３２】
図示の穴あけ工具１は、シャンク２とそのシャンクの先端に連なるヘッド部３を有する。
【００３３】
ヘッド部３は、回転中心から外周に至る中心対称形状の切れ刃４を備えている。その切れ刃４は、１／４円弧の刃の外端に微少長さのねじれ刃を連ならせた形状を有する。その切れ刃４は、径方向の内端がヘッド部３の先端にあり、径方向の外端はヘッド部３の軸方向後端にある。
【００３４】
かかる穴あけ工具１は、シャンク２の先端側２ａの外径ｄがヘッド部３の外径Ｄよりも小さく、そのために、直進送りの加工だけでなく、｛（Ｄ−ｄ）／２｝の式で求まる範囲で工具を回転させながら横送りにより偏心させ、その偏心位置で自転させながら穴の中心と同心の円に沿って公転させて穴径を拡大させる穴広げ加工を行うことができる。
【００３５】
シャンク２の先端側２ａの軸方向長さＬは、成形体にあける貫通穴の長さよりも長い。図示の穴あけ工具１は、工具ホルダ（図示せず）による保持性を考えて、シャンク２の後端側２ｂをヘッド部３の外径と等しい外径を有する形状にしたが、後端側２ｂは先端側２ａと同径になっていても差し支えない。
【００３６】
切れ刃４は、径方向の内端がヘッド部３の先端に、径方向外端がヘッド部３の軸方向後端にそれぞれあり、さらに、シャンク２の外周からヘッド部３の外端までの径方向距離が成形体にあける貫通穴の入口側穴径と入口側を除く箇所の穴径の差の１／２よりも大きく設定されていればよい。
【００３７】
この穴あけ工具１は、ヘッド部３の外径Ｄ＝３ｍｍ（Ｒ半径１．５ｍｍ）、シャンク２の先端側小径部の直径ｄ＝１．５ｍｍに設定されている。この数値は一例にすぎない。
【００３８】
なお、ドリルを改造した図３のような穴あけ工具（先端角を途中で変化させたマルチアングルタイプにすることも可）も、図１の穴あけ工具１と同様に穴広げ加工が可能であり、この発明の製造方法における貫通穴の加工が行える。ただし、それよりは、ボールエンドミルを改造した図１の穴あけ工具の方が好ましい。
【００３９】
図１の穴あけ工具は、径方向外端部に向かって先端角が徐々に小さくなっている。そのために、穴あけ工具が成形体を切り抜ける際に成形体の切り残された部位に対して加わる押しつけ力が加工の進行に伴って小さくなる。従って、成形体の保護効果に優れ、貫通穴が切り抜ける貫通穴出口側の穴縁の欠けや崩れが起こり難い。
【００４０】
次に、本発明の一態様にかかる焼結部品の製造方法の具体例を添付図面の図４〜図９に基づいて説明する。
【００４１】
ここでは、図７に示した形状の穴、即ち、入口側の穴径が所定値よりも小さく、入口側を除く箇所は所定の穴径を有する予備穴１１Ａを、図１の穴あけ工具を用いて成形体１０Ａに加工する。
【００４２】
まず、図４に示すように、成形体１０Ａに一面側から穴あけ工具１を切り込ませ、穴径が所定値よりも小さい入口側の穴１１Ａｉをあける。
【００４３】
次いで、穴あけ工具１が少なくとも設定深さまで切り込まれたら、図５に示すように、穴あけ工具１を横送りして加工済みの穴の軸から所定量偏心させ、その偏心位置で自転（回転）させながら穴の中心と同心の円に沿って公転させ、軸方向に送りをかけながらその動作を繰り返して入口側を除く領域に所定の穴径を有する図６に示すような穴１１Ａｏをあける。
【００４４】
穴１１Ａｏの加工は、穴あけ工具１を軸方向に送りながらその工具が成形体１０Ａの他面や成形体の内部の穴に切り抜けるまで自転と公転を組み合わせた動作（ヘリカル加工）を繰り返す。
【００４５】
図示の方法では、穴あけ工具１が設定深さまで切り込まれた位置から下穴の無い状態で穴１１Ａｏを加工しているが、穴１１Ａｉの延長上に穴あけ工具１と同径の下穴を先にあけ、その後、穴あけ工具１を設定深さ位置に戻し、その後、偏心位置での軸方向送りを伴う自転、公転の動作で下穴を所定径に拡大させる加工手順を採用しても構わない。
【００４６】
入口側の穴径は所定値以下、入口側を除く箇所の穴径は所定値の図７に示したような予備穴１１Ａを成形体１０Ａに形成することは、例えば、ドリルで全域が入口側小径部と同径の穴を加工した後に、側フライスなどを使用して入口側小径部を除く箇所の穴広げ加工を行う方法でも行える。
【００４７】
従って、図１、図３に示したような穴あけ工具１を使用することは必須では無いが、この発明の穴あけ工具を使用すれば、内径の異なる穴１１Ａｉと１１Ａｏを１本の工具で連続的に加工することができ、工具交換の手間と時間ロスを無くすことができる。
【００４８】
図１や図３の穴あけ工具１は、ヘッド部３の後端の工具回転方向前方の稜線（シャンクから径方向外端に至る部位の稜線）３ａも切れ刃として構成することができる。
【００４９】
稜線３ａも切れ刃として構成されている穴あけ工具は、穴１１Ａｉの延長上に穴あけ工具１と同径の下穴を先にあけ、その後、穴あけ工具１を設定深さ位置まで戻す工程において下穴の穴広げを行うことが可能である。
【００５０】
前記予備穴１１Ａを加工し終えたら成形体１０Ａを焼結する。そして、その後に、入口側の穴１１Ａｉの部分に切削による穴広げ加工を施し、入口側の穴を所定径に拡大させ、全域が同一径の貫通穴１１に仕上げる。
【００５１】
焼結後に行う予備穴１１Ａの入口側の穴広げ加工は、ドリルなどの既知の穴あけ工具５を用いて行うことができる。
【００５２】
以上の方法よると、貫通穴１１が切り抜ける側の加工が成形体に対してなされるため、バリが生じない。また、予備穴１１Ａの入口側の穴広げの加工は焼結後の部品に対して行われるため、下穴（成形体に設けた貫通穴の入口側が下穴）の縁に生じているコバ欠けが除去され、新たなコバ欠けも防止される。これにより、コバ欠けとバリの無い高品位の貫通穴が得られる。
【００５３】
かかる方法で加工された貫通穴は、入口側の穴面が切削加工された面、貫通穴の入口側を除く箇所の穴面は、焼結肌を有する面となっており、コバ欠けとバリが生じていない。
【００５４】
なお、焼結後に行う穴広げの加工の加工代ｓ（図７参照）は、成形体に対する穴あけで発生するコバ欠けの寸法を、経験値などを参考にして推定し、推定した寸法の最大値よりも大に設定する。
【００５５】
その加工代ｓは、例えば、一般に多用されている鉄系焼結部品の成形体に対して直径６ｍｍ程度の貫通穴をあけるケースでは０．５ｍｍ〜１．０ｍｍでよかったが、コバ欠けの想定寸法は形成する貫通穴の大きさや加工条件などによって変動するので、部品毎に適正加工代ｓを設定するとよい。
【００５６】
図示の焼結部品１０は、貫通穴１１が同部品の一面側から他面側に切り抜ける穴として設けられているが、この発明の方法で製造する焼結部品１０は、図１１及び図１２に示すように、内部において他の穴１２に切り抜ける貫通穴１１を備えるものであってもよい。その貫通穴１１は、図１１のように他の穴１２に直交する穴、図１２のように斜交する穴を問わない。
【００５７】
その貫通穴１１を焼結後の部品に対して切削加工によって形成すると、その貫通穴が他の穴１２に切り抜ける位置（図１０〜図１２のａ部）にバリが生じる。また、未焼結の成形体に貫通穴１１を加工するとその穴の入口の縁にコバ欠けが生じる。
【００５８】
上記の方法によれば、そのバリとコバ欠けが共に防止される。これにより、従来行っているバリ取りの工程が不要になり、生産性向上やコスト低減につながる。
【００５９】
その生産性向上やコスト低減の効果は、工具交換の手間と時間が省けるこの発明の穴あけ工具を用いて貫通穴の加工を行うとより高まる。
【００６０】
−実施例−
市販の直径：φ３．０ｍｍ（先端Ｒ部の半径：φ１．５ｍｍ）のスパイラルボールエンドミルを、追加工を施してヘッド部外径：３．０ｍｍ、シャンクの先端側外径：φ１．５ｍｍの図１に示す形状の専用の穴あけ工具に作り変えた。
【００６１】
次に、その穴あけ工具で、鉄系合金粉末を圧粉成形した成形密度６．８ｇ／ｃｍ３の成形体に入口側の穴径がφ３．０ｍｍ、入口側を除く領域の穴径がφ４．５ｍｍの段付き貫通穴を図４〜図９に記載の方法で加工した。
【００６２】
入口側のφ３．０ｍｍの穴は深さ２．０ｍｍとし、その深さに到達した位置で穴あけ工具を横送りして０．７５ｍｍ偏心させ、その偏心位置で軸方向送りを伴う自転、公転の運動を行わせて貫通穴の入口側を除く領域を加工した。
【００６３】
加工条件は、工具回転数：１００００ｒｐｍ、送り：１５００ｍｍ／ｍｉｎとした。
この段階で成形体に形成された貫通穴１１の入口側の縁の性状を図１３に示す。
【００６４】
その図１３から判るように、成形体の穴縁にはコバ欠けが生じている。そこで、成形体を一般的な焼結条件に基づいて焼結し、その後に市販のドリルを使用して貫通穴１１の入口側の入口側のφ３．０ｍｍの穴を最終目的のφ４．５ｍｍの穴に拡径させた。
【００６５】
この加工を実施した焼結部品の貫通穴の位置口側の性状を図１４に示す。この図１４から判るように、貫通穴１１の入口の性状は、コバ欠けが完全に消失して良好な姿に変化している。
【符号の説明】
【００６６】
１，５      穴あけ工具
２          シャンク
２ａ        シャンクの先端側
２ｂ        シャンクの後端側
３          ヘッド部
３ａ        ヘッド部の後端の工具回転方向前方の稜線
４          切れ刃
１０        焼結部品
１０Ａ        成形体
１１        貫通穴
１１Ａ      予備穴
１１Ａｉ    入口側の穴
１１Ａｏ    入口側を除く領域の穴
Ｄ          ヘッド部の外径
ｓ          加工代
【図１】
0006311201.tif 000002
【図２】
0006311201.tif 000003
【図３】
0006311201.tif 000004
【図４】
0006311201.tif 000005
【図５】
0006311201.tif 000006
【図６】
0006311201.tif 000007
【図７】
0006311201.tif 000008
【図８】
0006311201.tif 000009
【図９】
0006311201.tif 000010
【図１０】
0006311201.tif 000011
【図１１】
0006311201.tif 000012
【図１２】
0006311201.tif 000013
【図１３】
0006311201.tif 000014
【図１４】
0006311201.tif 000015